(57)【要約】      （修正有）【課題】織物布帛（ジャケット、パンツ）のようなハリコシ感と編み物特有の膨らみ感を併せ持ち、ソフトで清涼感のある爽やかな風合い及び高いドレープ性を有し、深みのある色調や絹のような光沢に優れた衣料用の編物を提供する。【解決手段】セルロース系フィラメントとポリエステル系フィラメントとを含有し、前記セルロース系フィラメントの水分率（Ｒ）が８％質量以下であり、前記セルロース系フィラメントの混率が１０質量％以上である。前記セルロース系フィラメントがセルロースアセテート繊維フィラメントであることが好ましい。【選択図】なし【特許請求の範囲】
【請求項１】
セルロース系フィラメントとポリエステル系フィラメントとを含み、前記セルロース系フィラメントの水分率（Ｒ）が８質量％以下であり、前記セルロース系フィラメントの混率が１０質量％以上である編物。
【請求項２】
前記セルロース系フィラメントがセルロースアセテートフィラメントである請求項１に記載の編物
【発明の詳細な説明】
【技術分野】
【０００１】
本発明は、編物に関し、更に詳しくは織物（ジャケット、パンツ）のようなハリコシ感と編み物特有の膨らみ感を併せ持ち、ソフトで清涼感のある爽やかな風合い及び高いドレープ性を有し、深みのある色調や絹のような光沢に優れた衣料用の編物に関するものである。
【背景技術】
【０００２】
従来より、ポリエステル系フィラメントによる編物は、熱セット性による優れた寸法安定性や毛羽の少ない目面により、広く衣料分野に用いられているが、吸水性の低さによる着用時の不快感や人工的なギラツキの強い光沢感により、高級感に劣るものとされている問題がある。又、光沢に優れた編物として絹を使用した商品が知られるが、一般家庭での洗濯などの取り扱いが難しい問題が知られる。
【０００３】
かかる問題を解決するために、ポリエステル系フィラメントと吸湿性の高い綿糸の合撚糸を使用して編物を得る方法が提案（特許文献１）されているが、得られる編物は綿糸由来による毛羽により光沢感が劣るものである。
【０００４】
また、レーヨンフィラメントとポリエステル系フィラメントの合撚糸を用いることも採用されているが、通常のレーヨンは水膨潤性による収縮が問題となり、洗濯収縮、形態安定性、湿潤堅牢度などの問題や、保水性が高く乾燥速度が遅い等の問題がある。また、綿やレーヨンスパン糸を用いた編物であれば、紡績糸特有の毛羽外観と風合いを有し、速乾性にも劣るとともに、本発明の目的とする高級感のある光沢や鮮明な発色性に欠ける編物となる。
【先行技術文献】
【特許文献】
【０００５】
【特許文献１】特開平８−２０９４７６号公報
【発明の概要】
【発明が解決しようとする課題】
【０００６】
本発明は、編物に関し、更に詳しくは織物（ジャケット、パンツ）のようなハリコシ感と編み物特有の膨らみ感を併せもち、ソフトで清涼感のある爽やかな風合い及び高いドレープ性を有し、深みのある色調や絹のような光沢に優れた衣料用の編物を提供することにある。
【課題を解決するための手段】
【０００７】
１．セルロース系フィラメントとポリエステル系フィラメントとを含有し、前記セルロース系フィラメントの水分率（Ｒ）が８質量％以下であり、前記セルロース系フィラメントの混率が１０質量％以上である編物。
２．前記セルロース系フィラメントがセルロースアセテートフィラメントである１に記載の編物
【発明の効果】
【０００８】
本発明によれば、ハリコシ感と編物特有の膨らみ感を有し、ソフトで清涼感のある爽やかな風合い及び高いドレープ性を有し、深みのある色調や絹のような光沢に優れた衣料用の編物が得られる。
【発明を実施するための形態】
【０００９】
本発明の編物は、セルロース系フィラメントとポリエステル系フィラメントとを含有し、前記セルロース系フィラメントの水分率（Ｒ）が８質量％以下であり、前記セルロース系フィラメントの混率が１０質量％以上である。
【００１０】
セルロース系フィラメントとポリエステル系フィラメントとを含有し、前記セルロース系フィラメントの水分率（Ｒ）が８質量％以下であり、前記セルロース系フィラメントの混率が１０質量％以上であることで、清涼感のある爽やかな風合いが得られやすい。
これらの観点から、前記水分率（Ｒ）は７質量％以下が好ましく、６質量％以下がさらに好ましい。また、該セルロース系フィラメントの混率は２０質量％以上が好ましく、３０質量％以上がさらに好ましい。
【００１１】
本発明による水分率（Ｒ）が８％以下のセルロース系フィラメントとは、例えばセルロースジアセテート繊維、セルローストリアセテート繊維等があげられるが、その製法や種類を特に限定するものではない。
【００１２】
また、セルロース系フィラメントは単糸の断面形状、表面形状、艶、繊度等を特に限定するものではなく、得ようとする編物表現を考慮して任意に選定すればよい。
【００１３】
セルロース系フィラメントの水分率（Ｒ）が８％を超えると水膨潤性が大きくなり、選択収縮、形態安定性、湿潤堅牢度などの問題や保水性が高くなることによる発汗時の不快感や乾燥速度が遅いなどの問題が生じることにより、本発明の目的とするものは得られない。
【００１４】
本発明における、ポリエステルフィラメントは、単糸の断面形状、表面形状、艶、繊度等ならびに仮撚加工の有無を限定するものではなく、得ようとする編物表現を考慮して任意に選定すればよい。
【００１５】
本発明におけるセルロース系フィラメントとポリエステル系フィラメントは合撚、交編などの編地設計手法に限定されるものではなく、得ようとする編物表現を考慮して任意に選定すればよい。
【００１６】
本発明における編地の組織や密度、目付け等は特に現されるものではなく、得ようとする編物表現を考慮して任意に選定すればよい。なお、編地の高級感を上げるために、主にセルロース系フィラメントもしくはセルロース系フィラメントとポリエステル系フィラメントの合撚糸を生地表面に配し、生地裏面にポリエステル系フィラメントを配する交編手法が望ましい。
【００１７】
本発明においてはセルロース系フィラメントの有する爽やかな清涼感、絹の様な高級感のある光沢とソフトな風合いを充分に発揮させるために、水分率（Ｒ）が８％以下のセルロース系フィラメントの中の混用率は１０％以上が必要である。
【００１８】
本発明における水分率（Ｒ）が８％以下のセルロース系フィラメントとしてはセルロースジアセテートフィラメントやセルローストリアセテートフィラメントが好ましく用いられる。これらは低屈折率による優れた発色性、高級感のある光沢、セルロース由来のソフトで爽やかな清涼感に優れた風合い、更には分散染料可染性、熱セット性を有しており好ましく用いられる。
【実施例】
【００１９】
以下、本発明を実施例により具体的に説明するが、本発明はそれらに制限されるものではない。実施例における性能評価は次の方法で行った。
＜水分率（Ｒ）の測定方法＞
水分率（Ｒ）は、試料２０ｇを採り、その標準状態の質量及び絶乾重量を量り、次の式によって算出し、小数点以下１桁にして得られる。
Ｒ（％）＝［（ｍ−ｍ’）／ｍ’］Ｘ１００
ｍ：試料の標準状態の質量（ｇ）
ｍ’：試料の絶乾質量（ｇ）
なお、標準状態の質量は、予備乾燥（試料を相対湿度１０〜２５％、温度５０℃を超えない環境で恒量にすること）した後、標準状態で（温度２０±２℃、相対湿度６５±４％）の試験室に放置し、恒量になった状態での質量である。また、絶乾質量は、試料を湿度１０５±２℃の熱風乾燥機中に放置して恒量になった状態での質量である。
【００２０】
＜風合い評価＞
５名の評価者がハンドリングにより５段階で評価し、その平均点を評価結果とした。
５段階の評価は次の通りである。５は風合いがソフトな膨らみと清涼感があり高いドレープ性を示す。３は風合い、ドレープ性は普通である。１は風合いが硬くドレープ性に欠ける。
【００２１】
＜色調・光沢評価＞
５名の評価者が目視により５段階で評価し、その平均点を評価結果とした。
５段階の評価は次の通りである。５は金属的光沢ではない落ち着いた深みのある優雅な光沢を有する。３は金属的な光沢感がある。１は光沢感が無い。
【００２２】
＜目面評価＞
５名の評価者が目視により５段階で評価し、その平均点を評価結果とした。
５段階の評価は次の通りである。５は毛羽が少なく斑の少ない緊密な編地表面を有する。３は毛羽ならびに編地表面は普通である。１は毛羽が多く編地表面が荒れている。
【００２３】
（実施例１）
セルローストリアセテートフィラメント（三菱ケミカル社製、ブライト８４ｄｔｅｘ／２０フィラメント、水分率（Ｒ）３．５％）と、ポリエステルフィラメントの延伸糸（恒力社製、セミダル２２ｄｔｅｘ／２４フィラメント）をインターレースノズルで混繊交絡処理をした後、Ｚ撚りで３００回／ｍの撚糸を施し撚糸１を得た。この撚糸１を使用し両面丸編機にて２８ゲージ３４インチの規格でスムース組織を編成し編物の生機を得た。得られた編物の生機を常法により分散染料で黒色に染色仕上加工を施し、仕上密度が４８ウェル／インチ，４３コース／インチの編物を得た。得られた編物は清涼感のあるソフトな風合いでセルローストリアセテートの菊型断面形状に由来する深みのある黒色と優雅な光沢を有し、均一な目面を有するものであった。
【００２４】
（実施例２）
セルローストリアセテートフィラメント（三菱ケミカル社製、ブライト８４ｄｔｅｘ／２０フィラメント、水分率（Ｒ）３．５％）と、ポリエステルフィラメント延伸糸（恒力社製、セミダル２２ｄｔｅｘ／２４フィラメント）をパーンワインダーにより合糸し、その後にＺ撚りで３００回／ｍの撚糸を施し撚糸２を得た。実施例１の撚糸１を、撚糸２に変更した以外は、実施例１と同様にして、仕上密度が、４８ウェル／インチ，４３コース／インチの編物を得た。得られた編物は清涼感のあるソフトな風合いでセルローストリアセテートの菊型断面形状に由来する深みのある黒色と優雅な光沢を有するものであった。
【００２５】
（実施例３）
セルローストリアセテートフィラメント（三菱ケミカル社製、ブライト８４ｄｔｅｘ／２０フィラメント、水分率（Ｒ）３．５％）と、ポリエステルフィラメント延伸糸（恒力社製、セミダル２２ｄｔｅｘ／２４フィラメント）をインターレースノズルで混繊交絡処理を施し無撚混繊糸を得た。実施例１の撚糸１を、この無撚混繊糸に変更した以外は実施例１と同様にして、仕上密度が、４８ウェル／インチ，４３コース／インチの編物を得た。得られた編物は清涼感のあるソフトな風合いでセルローストリアセテートの菊型断面形状に由来する深みのある黒色と、無撚による糸表面の捻じれが少ないことに起因する極めて優雅な光沢を有するものであった。
【００２６】
（比較例１）
実施例１で使用した撚糸１をポリエステルフィラメント延伸糸（中国製、１１０ｄｔｅｘ／４０フィラメント）に変更した以外は実施例１と同様にして編物を得た。得られた編物はポリエステルフィラメントの影響により深みに欠けた黒色で、高級感のない金属光沢、硬いワキシーな風合いで、清涼感、高級感に欠けたものであった。
【００２７】
【表１】
2019157309.tif 000002
【００２８】
（実施例４）
セルローストリアセテートフィラメント（三菱ケミカル社製、ブライト８４ｄｔｅｘ／２０フィラメント、水分率（Ｒ）３．５％）と、ポリエステルフィラメント（恒力社製、セミダル２２ｄｔｅｘ／２４フィラメント）をインターレースノズルで混繊交絡処理をした後、Ｚ撚りで１２００回／ｍの撚糸を施し撚糸３を得た。この撚糸３を使用し両面丸編機にて３２ゲージ３４インチの規格でモックロディ組織を編成し編物の生機を得た。得られた編物の生機を常法により分散染料で黒色に染色仕上加工を施し、仕上密度が、５７ウェル／インチ，６６コース／インチの編物を得た。得られた編物は清涼感かつ膨らみ感のある風合いでセルローストリアセテートの菊型断面形状に由来する深みのある黒色とドレープ性にも優れ、均一な目面を有するものであった。
【００２９】
（実施例５）
セルローストリアセテートフィラメント糸（三菱ケミカル社製、ブライト８４ｄｔｅｘ／２０フィラメント、水分率（Ｒ）３．５％）と、ポリエステルフィラメント（恒力社製、セミダル２２ｄｔｅｘ／２４フィラメント）をパーンワインダーで合糸後にＺ撚りで１２００回／ｍの撚糸を施し撚糸４を得た。実施例４で使用した撚糸３を、撚糸４に変更した以外は、実施例４と同様にして、仕上密度が、５７ウェル／インチ，６６コース／インチの編物を得た。得られた編物は清涼感かつ膨らみ感のある風合いでセルローストリアセテートの菊型断面形状に由来する深みのある黒色とドレープ性にも優れたものであった。
【００３０】
（比較例２）
実施例４で使用した撚糸３を、ポリエステル延伸糸（１１０ｄｔｅｘ／４０フィラメント）に変更した以外は実施例４と同様にして、仕上密度が、５７ウェル／インチ，６６コース／インチの編物を得た。得られた編物はポリエステル糸の影響により深みに欠けた黒色で、高級感のない金属光沢、硬いワキシーな風合いで、ドレープ感、清涼感、高級感に欠けたものであった。
【００３１】
【表２】
2019157309.tif 000003
【００３２】
（実施例６）
セルローストリアセテートフィラメント（三菱ケミカル社製、ブライト８４ｄｔｅｘ／２０フィラメント、水分率（Ｒ）３．５％）と、ポリエステルフィラメント仮撚加工糸（恒力社製、セミダル３３ｄｔｅｘ／２４フィラメント）をインターレースノズルで混繊交絡処理をした後、Ｚ撚りで１２００回／ｍの撚糸を施し撚糸５を得た。この撚糸５を使用しシングル丸編機にて３２ゲージ２６インチの規格で天竺組織を編成し編物の生機を得た。得られた編物の生機を常法により分散染料で黒色に染色仕上加工を施し、仕上密度が、４８ウェル／インチ，５６コース／インチの編物を得た。得られた編物は清涼感かつ薄手でありながら膨らみ感のある風合いでセルローストリアセテートの菊型断面形状に由来する深みのある黒色と優雅な光沢を有し、均一な目面を有するものであった。
【００３３】
（実施例７）
セルローストリアセテートフィラメント（三菱ケミカル社製、ブライト８４ｄｔｅｘ／２０フィラメント、水分率（Ｒ）３．５％）と、ポリエステルフィラメント仮撚加工糸（恒力社製、セミダル３３ｄｔｅｘ／２４フィラメント）をパーンワインダーにより合糸後にＺ撚りで１２００回／ｍの撚糸を施し撚糸６を得た。実施例６で使用した撚糸５を、撚糸６に変更した以外は、実施例６と同様にして仕上密度が、４８ウェル／インチ，５６コース／インチの編物を得た。得られた編物は清涼感かつ薄手でありながら膨らみ感のある風合いでセルローストリアセテートの菊型断面形状に由来する深みのある黒色と優雅な光沢を有するものであった。
【００３４】
（比較例３）
実施例６で使用した撚糸５を、ポリエステル仮撚加工糸（１１０ｄｔｅｘ／４０フィラメント）に変更した以外は、実施例６と同様にして仕上密度が、４８ウェル／インチ，５６コース／インチの編物を得た。得られた編物はポリエステル糸の影響により深みに欠けた黒色で、ドレープ感、清涼感に欠けたものであった。
【００３５】
【表３】
2019157309.tif 000004
【００３６】
（実施例８）
セルローストリアセテートフィラメント（三菱ケミカル社製、ブライト８４ｄｔｅｘ／２０フィラメント、水分率（Ｒ）３．５％）と、ポリエステルフィラメント仮撚加工糸（恒力社製、セミダル８４ｄｔｅｘ／９６フィラメント）をパーンワインダーにより合糸し、その後にＺ撚りで３００回／ｍの撚糸を施し撚糸７を得た。この撚糸７を２４ゲージ３０インチ両面編機のシリンダ面に配列し、両面タック面にはポリエステルフィラメント仮撚加工糸（恒力社製、セミダル１６７ｄｔｅｘ／４８フィラメント）、ダイヤル面には綿番手が２６／−の綿糸をダイヤル面に配列した接結ダブルフェイス組織を編成し編物の生機を得た。得られた編物の生機を常法により反応染料と分散染料で黒色に染色仕上加工を施し、仕上密度が、３６ウェル／インチ，２７コース／インチの編物を得た。
得られた編物は清涼感のある風合いでセルローストリアセテートの菊型断面形状に由来する深みのある黒色と優雅な光沢を有し、ドレープ性に優れかつ裏面が綿に由来する肌さわりの良いものであった。
【００３７】
（実施例９）
セルローストリアセテートフィラメント（三菱ケミカル社製、ブライト８４ｄｔｅｘ／２０フィラメント、水分率（Ｒ）３．５％）を２本引き揃えＳ撚りで１２００回／ｍの撚糸を施し撚糸８を得た。撚糸８を２４ゲージ３０インチ両面編機のシリンダ面に配列し、両面タック面にはポリエステルフィラメント仮撚加工糸（恒力社製、セミダル１６７ｄｔｅｘ／４８フィラメント）、ダイヤル面には綿番手が２６／−の綿糸を配列した接結ダブルフェイス組織を編成し編物の生機を得た。得られた編物の生機を常法により分散染料で黒色に染色仕上加工を施し、仕上密度が、３６ウェル／インチ，２６コース／インチの編物を得た。得られた編物は清涼感のある膨らみ感のある風合いでセルローストリアセテートの菊型断面形状に由来する深みのある黒色と優雅な光沢を有し、均一な目面を有しかつ綿に由来する肌さわりの良いものであった。
【００３８】
（比較例４）
実施例９で使用した撚糸８のセルローストリアセテートフィラメントを、ポリエステル延伸糸（１１０ｄｔｅｘ／４０フィラメント）に変更した以外は実施例９と同様にして編物を得た。得られた編物はポリエステル糸の影響により深みに欠けた黒色で、ドレープ感、清涼感、高級感に欠けたものであった
【００３９】
【表４】
2019157309.tif 000005
【産業上の利用可能性】
【００４０】
本発明の編物は、織物布帛（ジャケット、パンツ）のようなハリコシ感と編み物特有の膨らみ感を併せ持ち、ソフトで清涼感のある爽やかな風合い及び高いドレープ性を有し、深みのある色調や絹のような光沢に優れた衣料用の編物を提供することができることから、婦人衣料を中心に一般衣料、スポーツ衣料等の用途の展開に有用なるものである。